(57)【要約】【課題】伸縮性と難燃性だけでなく抗ピリング性にも優れ、好ましくは吸水性と高荷重下での伸長回復率にも優れた伸縮性難燃布帛および繊維製品を提供する。【解決手段】ＪＩＳ  Ｋ７２０１により測定される限界酸素指数が２５以上の難燃性繊維を含む紡績糸と、２成分がサイドバイサイド型または偏心芯鞘型に貼り合わされた複合繊維とを含む複合糸を用いてなる布帛であり、前記複合繊維の重量比が布帛重量に対して１〜２５重量％の範囲内であり、布帛において、ＪＩＳ  Ｌ１０９１  Ａ−４法付属書８にしたがって測定した残炎時間が２秒以下であり、かつＪＩＳ  Ｌ１０７６  Ａ法（ＩＣＩ  １０ｈｒ）にしたがって測定したピリングが３．０級以上である。【選択図】なし【特許請求の範囲】
【請求項１】
ＪＩＳ  Ｋ７２０１により測定される限界酸素指数が２５以上の難燃性繊維を含む紡績糸と、２成分がサイドバイサイド型または偏心芯鞘型に貼り合わされた複合繊維とを含む複合糸を用いてなる布帛であり、前記複合繊維の重量比が布帛重量に対して１〜２５重量％の範囲内であり、
布帛において、ＪＩＳ  Ｌ１０９１  Ａ−４法付属書８にしたがって測定した残炎時間が２秒以下であり、かつＪＩＳ  Ｌ１０７６  Ａ法（ＩＣＩ  １０ｈｒ）にしたがって測定したピリングが３．０級以上であることを特徴とする伸縮性難燃布帛。
【請求項２】
ＩＳＯ１７６１７にしたがって測定したウィッキングが３秒以下である、請求項１に記載の伸縮性難燃布帛。
【請求項３】
前記難燃性繊維がメタ系アラミド繊維、パラ系アラミド繊維、ポリパラフェニレンベンズオキサゾール繊維、ポリベンゾイミダゾール繊維、ポリイミド繊維、ポリエーテルイミド繊維、ポリアミドイミド繊維、炭素繊維、ポリフェニレンサルファイド繊維、ポリ塩化ビニル繊維、難燃レーヨン、モダアクリル繊維、難燃アクリル繊維、難燃ポリエステル繊維、難燃ビニロン繊維、メラミン繊維、フッ素繊維、難燃ウール、難燃コットンの群から選ばれた１種類以上の繊維である、請求項１に記載の伸縮性難燃布帛。
【請求項４】
前記複合繊維を構成する２成分が、ポリトリメチレンテレフタレート／ポリトリメチレンテレフタレート、ポリトリメチレンテレフタレート／ポリエチレンテレフタレート、ポリエチレンテレフタレート／ポリエチレンテレフタレートの群から選ばれたいずれかの組合せである、請求項１〜３のいずれかに記載の伸縮性難燃布帛。
【請求項５】
前記複合繊維が前記紡績糸と、合撚またはカバリングされている、請求項１〜４のいずれかに記載の伸縮性難燃布帛。
【請求項６】
布帛において、湿度９５％、温度７０℃の状態で１週間放置後、経方向および／または緯方向の伸長回復率が８０％以上である、請求項１〜５のいずれかに記載の伸縮性難燃布帛。
【請求項７】
布帛において、１４．７Ｎの荷重を３５日間処理した後、経方向および／または緯方向の伸長回復率が８０％以上である、請求項１〜６のいずれかに記載の伸縮性難燃布帛。
【請求項８】
布帛において、１秒間に１回のペースで５０Ｎ以上の荷重を１０００回処理した後、経方向および／または緯方向の伸長回復率が８０％以上である、請求項１〜６のいずれかに記載の伸縮性難燃布帛。
【請求項９】
請求項１〜８のいずれかに記載された伸縮性難燃布帛を用いてなり、防護服、消防防火服、消防活動服、救助服、ワークウェア、警察制服、自衛隊衣服、および軍服からなる群より選択されるいずれかの繊維製品。
【発明の詳細な説明】
【技術分野】
【０００１】
本発明は、伸縮性と難燃性だけでなく抗ピリング性にも優れ、好ましくは吸水性と高荷重下での伸長回復率にも優れた伸縮性難燃布帛および繊維製品に関する。
【背景技術】
【０００２】
従来、消防、電力、化学会社など火炎に晒される可能性のある作業に従事する人々が着用する作業服として難燃布帛が用いられている。この難燃布帛は、メタ系アラミド繊維やパラ系アラミド繊維をはじめとする難燃性繊維を主体として使用しており、一般的には伸縮性の付与は難しいとされている。
【０００３】
難燃性繊維を使った布帛に伸縮性を付与するため、弾性糸を用いる方法（例えば、特許文献１、特許文献２、特許文献３参照）や難燃繊維に撚りをかけた後に熱セットし解撚する方法（例えば、特許文献４、特許文献５、特許文献６参照）などが提案されている。
しかしながら、弾性糸を用いた布帛では、耐熱性、難燃性、耐薬品性とくに耐塩素性が低いことによる通常の使用および洗濯時の伸縮性の急激な低下などの問題があった。
【０００４】
一方、撚りをかけた後に熱セットし解撚した難燃繊維を用いた布帛では、製織、後加工工程および高荷重下での作業中に伸縮性が低下し布帛として十分な性能と品質が得られないという問題があった。
さらに、これらの伸縮性を有する難燃布帛ではピリングの問題があった。
【先行技術文献】
【特許文献】
【０００５】
【特許文献１】特開２００３−１９３３１４号公報
【特許文献２】特開２００６−１２４８６５号公報
【特許文献３】特開２００７−９３７８号公報
【特許文献４】特開２００１−２４８０２７号公報
【特許文献５】特開２００５−３０７４２９号公報
【特許文献６】特開２００８−１９０１０３号公報
【発明の概要】
【発明が解決しようとする課題】
【０００６】
本発明は上記の背景に鑑みなされたものであり、その目的は、伸縮性と難燃性だけでなく抗ピリング性にも優れ、好ましくは吸水性と高荷重下での伸長回復率にも優れた伸縮性難燃布帛および繊維製品を提供することにある。
【課題を解決するための手段】
【０００７】
本発明者は上記の課題を達成するため鋭意検討した結果、布帛を構成する繊維種類や比率などを巧みに工夫することにより伸縮性と難燃性だけでなく抗ピリング性にも優れ、好ましくは吸水性と高荷重下での伸長回復率にも優れた伸縮性難燃布帛および繊維製品が得られることを見出し、さらに鋭意検討を重ねることにより本発明を完成するに至った。
【０００８】
かくして、本発明によれば「ＪＩＳ  Ｋ７２０１により測定される限界酸素指数が２５以上の難燃性繊維を含む紡績糸と、２成分がサイドバイサイド型または偏心芯鞘型に貼り合わされた複合繊維とを含む複合糸を用いてなる布帛であり、前記複合繊維の重量比が布帛重量に対して１〜２５重量％の範囲内であり、布帛において、ＪＩＳ  Ｌ１０９１  Ａ−４法付属書８にしたがって測定した残炎時間が２秒以下であり、かつＪＩＳ  Ｌ１０７６  Ａ法（ＩＣＩ  １０ｈｒ）にしたがって測定したピリングが３．０級以上であることを特徴とする伸縮性難燃布帛。」が提供される。
【０００９】
その際、ＩＳＯ１７６１７にしたがって測定したウィッキングが３秒以下であることが好ましい。また、前記難燃性繊維がメタ系アラミド繊維、パラ系アラミド繊維、ポリパラフェニレンベンズオキサゾール繊維、ポリベンゾイミダゾール繊維、ポリイミド繊維、ポリエーテルイミド繊維、ポリアミドイミド繊維、炭素繊維、ポリフェニレンサルファイド繊維、ポリ塩化ビニル繊維、難燃レーヨン、モダアクリル繊維、難燃アクリル繊維、難燃ポリエステル繊維、難燃ビニロン繊維、メラミン繊維、フッ素繊維、難燃ウール、難燃コットンの群から選ばれた１種類以上の繊維であることが好ましい。また、前記複合繊維を構成する２成分が、ポリトリメチレンテレフタレート／ポリトリメチレンテレフタレート、ポリトリメチレンテレフタレート／ポリエチレンテレフタレート、ポリエチレンテレフタレート／ポリエチレンテレフタレートの群から選ばれたいずれかの組合せであることが好ましい。また、前記複合繊維が前記紡績糸と、合撚またはカバリングされていることが好ましい。また、布帛において、湿度９５％、温度７０℃の状態で１週間放置後、経方向および／または緯方向の伸長回復率が８０％以上であることが好ましい。また、布帛において、１４．７Ｎの荷重を３５日間処理した後、経方向および／または緯方向の伸長回復率が８０％以上であることが好ましい。また、布帛において、１秒間に１回のペースで５０Ｎ以上の荷重を１０００回処理した後、経方向および／または緯方向の伸長回復率が８０％以上であることが好ましい。
【００１０】
また、本発明によれば、前記の伸縮性難燃布帛を用いてなり、防護服、消防防火服、消防活動服、救助服、ワークウェア、警察制服、自衛隊衣服、および軍服からなる群より選択されるいずれかの繊維製品が提供される。
【発明の効果】
【００１１】
本発明によれば、伸縮性と難燃性だけでなく抗ピリング性にも優れ、好ましくは吸水性と高荷重下での伸長回復率にも優れた伸縮性難燃布帛および繊維製品が得られる。
【発明を実施するための形態】
【００１２】
以下、本発明の実施の形態について詳細に説明する。まず、本発明において、複合糸は紡績糸と複合繊維とを含む。そして、前記紡績糸は、ＪＩＳ  Ｋ７２０１により測定される限界酸素指数が２５以上の難燃性繊維（以下、単に「難燃性繊維」ということもある。）を含む。かかる難燃性繊維としては、メタ系アラミド繊維（メタ型全芳香族ポリアミド繊維）、パラ系アラミド繊維（パラ型全芳香族ポリアミド繊維）、ポリパラフェニレンベンズオキサゾール繊維、ポリベンゾイミダゾール繊維、ポリイミド繊維、ポリエーテルイミド繊維、ポリアミドイミド繊維、炭素繊維、ポリフェニレンサルファイド繊維、ポリ塩化ビニル繊維、難燃レーヨン、モダアクリル繊維、難燃アクリル繊維、難燃ポリエステル繊維、難燃ビニロン繊維、メラミン繊維、フッ素繊維、難燃ウール、難燃コットンなどが例示される。これらの難燃性繊維を１種または２種以上用いることができる。
【００１３】
なかでも、優れた限界酸素指数を示しかつ優れた機械的物性の点から、メタ系アラミド繊維が好ましい。すなわちメタフェニレンイソフタルアミド繊維（市販品では、帝人株式会社製「コーネックスネオ」（商品名）、帝人株式会社製「コーネックス」（商品名）デュポン社製「ノーメックス」（商品名）など）は有用である。特に易染性メタ系アラミド繊維（市販品では、帝人株式会社製「コーネックスネオ」（商品名））を用いると、抗ピリング性や吸水性が付加され特に好ましい。さらには、パラ系アラミド繊維すなわちパラフェニレンテレフタルアミド繊維（市販品では、帝人株式会社製「トワロン」（商品名）、東レ・デュポン株式会社製「ケブラー」（商品名）など）、コパラフェニレン・３、４’オキシジフェニレンテレフタルアミド繊維（市販品では、帝人株式会社製「テクノーラ」（商品名）など）を混合させることも好ましい。
【００１４】
これらの難燃性繊維は、本発明の目的を損なわない範囲で、酸化防止剤、紫外線吸収剤、熱安定剤、難燃剤、酸化チタン、着色剤、不活性微粒子などの添加剤を含有してもよい。
【００１５】
前記紡績糸は前記の難燃性繊維のみからなることが最も好ましいが、非難燃性繊維（ＪＩＳ  Ｋ７２０１により測定される限界酸素指数が２５未満の繊維）を含ませてもよい。その際、非難燃性繊維としては、ポリエステル繊維、ナイロン繊維、レーヨン繊維、ポリノジック繊維、リヨセル繊維、アクリル系繊維、ビニロン繊維、コットン、麻、ウールなどが例示される。これらの非難燃性繊維を１種または２種以上用いることができる。
【００１６】
これらの非難燃性繊維は、本発明の目的を損なわない範囲で、酸化防止剤、紫外線吸収剤、熱安定剤、難燃剤、酸化チタン、着色剤、不活性微粒子などの添加剤を含有してもよい。
前記難燃性繊維および非難燃性繊維において、繊維長としては３５〜１１０ｍｍの範囲が好ましい。
【００１７】
前記紡績糸において、総繊度は、用途に応じて、表面外観、耐熱性、熱防護性、伸縮性、風合いなどを考慮して適宜選択すればよく、特に紡績糸の繊度は５８ｄｔｅｘ（英式綿番手１００番単糸相当）〜５８０ｄｔｅｘ（英式綿番手１０番手相当）の範囲が好ましい。
また、前記紡績糸の単繊維繊度は、良好な紡績工程通過性、柔軟性の求められている衣料用途への使用の観点から、０．６〜５．５ｄｔｅｘの範囲が好ましい。
【００１８】
前記紡績糸において、撚係数Ｋは布帛の物性および柔軟性の点から２．５〜４．５の範囲内であることが好ましい。ただし、Ｔ＝Ｋ√ｎであり、Ｔは１インチ（２．５４ｃｍ）あたりの撚数、ｎは英式綿番手、Ｋは撚係数である。また、前記紡績糸は単糸であってもよいし双糸であってもよい。
【００１９】
本発明において、複合繊維は２成分がサイドバイサイド型または偏心芯鞘型に貼り合わされた複合繊維である。本願発明の布帛に含まれる複合糸が、前記の紡績糸だけなくかかる複合繊維をも含むことにより、布帛の熱処理工程で複合繊維が３次元コイル捲縮の形態をとり、複合糸に伸縮性が付与され、その結果、布帛にも伸縮性が付与される。
【００２０】
ここで、前記複合繊維を形成する２成分としては、ポリエステル／ポリエステル、ポリエステル／ナイロンなどの組合せが例示される。より具体的には、ポリトリメチレンテレフタレート／ポリトリメチレンテレフタレート、ポリトリメチレンテレフタレート／ポリエチレンテレフタレート、ポリエチレンテレフタレート／ポリエチレンテレフタレートなどの組合せが好ましい。その際、固有粘度を互いに異ならせることが好ましい。また、酸化防止剤、紫外線吸収剤、熱安定剤、難燃剤、酸化チタン、着色剤、不活性微粒子などの添加剤を含有してもよい。
【００２１】
前記複合繊維において、繊維の形状は特に限定されず、長繊維（マルチフィラメント）でもよいし短繊維でもよいが、優れた伸縮性を得る上で長繊維（マルチフィラメント）が好ましい。
前記複合繊維の総繊度、単繊維繊度は用途に応じて適宜選定され、総繊度２０〜２００ｄｔｅｘ、単繊維繊度０．５〜１０．０ｄｔｅｘの範囲が好ましい。
【００２２】
本発明において、複合糸には前記の紡績糸と前記の複合繊維とが含まれる。その際、複合糸に含まれる複合繊維の重量比率としては、難燃性と伸縮性とを両立させる上で、複合繊維の重量比率は複合糸重量対比２〜４０重量％（より好ましくは４〜３０重量％、特に好ましくは４〜２０重量％）の範囲内であることが好ましい。
【００２３】
前記複合糸において、複合方法は特に限定されないが、合撚糸条またはカバリング糸であることが好ましい。より具体的には、前記の紡績糸と複合繊維とを用いて、市販のアップツイスタ、カバリング機、イタリ式撚糸機、ダブルツイスタなどを使用して、合撚またはカバリングすることが好ましい。その際、撚り止めセットは要求される品質により実施しても良い。複合合撚糸の撚り止めセットは、通常の紡績糸のセットに用いられる真空スチームセットを用いる事ができる。複合合撚糸のセット時の温度は、５０〜９５℃（より好ましくは５０〜８５℃）の範囲が好ましい。複合合撚糸の撚り止めセット温度が高過ぎると、最終的に得られる布帛の伸縮性が損なわれるおそれがある。
【００２４】
本発明の伸縮性難燃布帛はかかる複合糸を用いてなる布帛である。その際、優れた難燃性を得る上で、前記難燃性繊維の重量比率が布帛重量に対して７５重量％以上（好ましくは７５〜９５重量％）の範囲内であることが好ましい。この場合、非難燃繊維の重量比率は２５重量％未満となる。前記難燃性繊維の重量比率が７５重量％未満の場合、難燃性が低下するおそれがある。
【００２５】
また、前記複合繊維の重量比率が布帛重量に対して１〜２５重量％（好ましくは５〜１５重量％）の範囲内であることが肝要である。前記複合繊維の重量比率が布帛重量に対して２５重量％を越える場合、炎が複合繊維に沿って伝わりやすく燃焼しやすくなるため好ましくない。また、逆に、前記複合繊維の重量比率が１重量％未満の場合、布帛の伸縮性が低下するおそれがあり好ましくない。
【００２６】
布帛の布帛組織としては特に限定されないが、織物または編物であることが好ましい。織物であれば、平組織、綾組織、朱子組織および各組織のリップストップ化などが例示される。また、編物であれば、機械編、かぎ針編、棒針編、アフガン編、レース編などが例示される。例えば、織物であれば、経方向および／または緯方向に、前記の複合糸を全量配してもよいし、前記の紡績糸と前記複合糸とを、例えば１：１、２：１、３：１、１：２、１：３の配列比で配列させてもよい。なお、製編織の方法は特に限定されず、通常の編機や織機を用いた方法でよい。
【００２７】
次いで、かかる布帛に、精錬、リラックス、染色処理、セットなどの熱処理を施すことにより、布帛に含まれる、２成分がサイドバイサイド型または偏心芯鞘型に貼り合わされた複合繊維が３次元コイル捲縮の形態をとり、布帛に伸縮性が付与される。
【００２８】
なお、染色処理において、膨潤剤を用いてもよく、かかる膨潤剤としては、メタノール、エタノール、プロパノール、イソプロピルアルコール、ベンジルアルコール、アセトン、アセトフェノン、ＮＭＰ、ＤＭＳＯ、ＤＭＦ、エチレングリコール、アセトニトリル、プロピレンあるいはエチレングリコールフェニルエーテル、または市販膨潤剤から選択された少なくとも１種以上用いて処理することが好ましく、染色環境に見合った（処理能力、作業環境など）環境負荷低減を考慮した膨潤剤を用いることが好ましい。
【００２９】
かかる布帛には、吸水加工、撥水加工、起毛加工、難燃加工、紫外線遮蔽あるいは抗菌剤、消臭剤、防虫剤、蓄光剤、再帰反射剤、マイナスイオン発生剤等の機能を付与する各種加工を付加適用してもよい。
【００３０】
かくして得られた布帛は、前記の複合糸を含んでいるので、難燃性だけでなく優れた伸縮性をも有する。また、布帛に易染性メタ系アラミド繊維が含まれる場合は、抗ピリング性および吸水性にも優れる。
【００３１】
ここで、布帛の伸縮性としては、経方向および／または緯方向の伸長率が３〜５０％（より好ましくは５〜４０％）の範囲内であることが好ましい。また、布帛の伸長回復率としては、経方向および／または緯方向の伸長回復率が７０％以上（より好ましくは８０〜９９％）であることが好ましい。
【００３２】
また、布帛において、湿度９５％、温度７０℃の状態で１週間放置後、経方向および／または緯方向の伸長回復率が８０％以上であることが好ましい。また、布帛において、１４．７Ｎの荷重を３５日間処理した後、経方向および／または緯方向の伸長回復率が８０％以上であることが好ましい。また、布帛において、１秒間に１回のペースで５０Ｎ以上の荷重を１０００回処理した後、経方向および／または緯方向の伸長回復率が８０％以上であることが好ましい。
【００３３】
また、燃焼性や難燃性としては、布帛において、ＪＩＳ  Ｌ１０９１  Ａ−４法付属書８にしたがって測定した残炎時間が２秒以下であることが肝要である。炭化長は８．０ｃｍ以下であることが好ましい。また、ＪＩＳ  Ｋ７２０１により測定される限界酸素指数が２５以上（より好ましくは２５〜４０）であることが好ましい。
【００３４】
また、布帛の抗ピリング性としては、ＪＩＳ  Ｌ１０７６  Ａ法（ＩＣＩ  １０ｈｒ）にしたがって測定したピリングが３．０級以上であることが肝要である。また、吸水性としては、ＩＳＯ１７６１７にしたがって測定したウィッキングが３秒以下であることが好ましい。
【００３５】
次に、本発明の繊維製品は前記の布帛を用いてなるものである。かかる繊維製品は前記の布帛を用いているので、伸縮性と難燃性だけでなく抗ピリング性にも優れる。かかる繊維製品には、消防服、防火服、執務服、モータースポーツ用レーシングスーツ、作業服、手袋、帽子、ベスト、各種産業資材（シート、テント、膜材、幌、建築資材、住宅材、車両内装材など）などが含まれる。また、前記作業服には、製鉄所や鉄鋼工場の作業用作業服、溶接作業用作業服、防爆エリアにおける作業服などが含まれる。また、前記手袋には、精密部品を取り扱う航空機産業、情報機器産業、精密機器産業などで使用される作業手袋などが含まれる。
【実施例】
【００３６】
次に本発明の実施例および比較例を詳述するが、本発明はこれらによって限定されるものではない。なお、実施例中の各測定項目は下記の方法で測定した。
【００３７】
（１）難燃性
ＪＩＳ  Ｋ７２０１：１９９９（酸素指数法による高分子材料の燃焼試験法）により限界酸素指数（ＬＯＩ）を測定し、難燃性の指標とした。
【００３８】
（２）伸縮性
ＪＩＳ  Ｌ１０９６：２０１１（Ｂ法、定荷重法）にしたがって、伸長率および伸長回復率を測定した。なお、経方向と緯方向について測定し、伸長率が大きい方の数値を採用する。
【００３９】
（３）燃焼性
ＪＩＳ  Ｌ１０９１  Ａ−４法付属書８にしたがって、残炎時間、残じん時間、炭化長を測定し、燃焼性の指標とした。
【００４０】
（４）ピリング測定
ＪＩＳ  Ｌ１０７６  Ａ法（ＩＣＩ  １０ｈｒ）にしたがって、ピリング測定を行った。
【００４１】
（５）ウィッキング測定
ＩＳＯ１７６１７にしたがって、ウィッキング測定を行った。
【００４２】
［実施例１］
紡績糸として、紡績工程において、単繊維繊度１．７ｄｔｅｘ、カット長（繊維長）５１ｍｍ、ＬＯＩが２６であるポリメタフェニレンイソフタルアミド繊維（帝人株式会社製「コーネックスネオ」（商品名））からなる短繊維と、単繊維繊度１．７ｄｔｅｘ、カット長（繊維長）５１ｍｍ、ＬＯＩが２５であるポリパラフェニレンテレフタラミド（ＰＰＴＡ）繊維（帝人株式会社製「トワロン」（商品名））と、単繊維繊度３．３ｄｔｅｘ、カット長（繊維長）３８ｍｍである導電繊維（三菱ケミカル製「コアブリットＥＴ１０」（商品名）からなる短繊維をこの順に９３：５：２の重量割合で混紡し、撚数２４Ｔ／２．５４ｃｍ（撚係数＝３．４）、英式綿番手で４０番単糸を得た。
【００４３】
一方、複合繊維として、固有粘度が互いに異なる２種類のポリトリメチレンテレフタレートを偏心芯鞘型に貼り合せた総繊度４０ｄｔｅｘ／２４フィラメント、伸度２６％、沸水収縮率５５．０％のマルチフィラメント（長繊維）を用意した。
【００４４】
次いで、前記紡績糸２本を合糸し、ダブルツイスタ―にて上撚数２０．９Ｔ／２．５４ｃｍにて撚糸した後、真空スチームセット機にてセット温度１２０℃、セット時間２０分の条件で撚り止めセットし、難燃合撚糸Ａを得た。
【００４５】
また、前記紡績糸２本と複合繊維（マルチフィラメント）１本とを合糸し、ダブルツイスタ―にて上撚数１９．８Ｔ／２．５４ｃｍにて撚糸した後、真空スチームセット機にてセット温度７０℃、セット時間２０分の条件で撚り止めセットし、複合糸Ｂを得た。
【００４６】
次いで、経糸に前記難燃合撚糸Ａを１００％配し、緯糸に前記複合糸Ｂを１００％配して、織物密度が経５４本／２．５４ｃｍ、緯６３本／２．５４ｃｍで織物組織が２／１綾織にて織り成した。
織り成した織物を毛焼−精練‐セット（温度１８０℃×時間３０秒）し、下記染色を行った。
【００４７】
［布帛の染色加工方法］
染色後の布帛の明度Ｌは、基布によらず、染料により、Ｌ値が６９（淡色）、３３（濃色）、４９（中間色）に調整した。場合によっては染め直しも行い、正確にＬ値をそろえた。染色の方法は、下記の条件で実施した。
（染色条件）
下記染浴で常温から２℃／分の速度で昇温し、１３０℃で６０分間染色処理した。
・カチオン染料（Ｋａｙａｃｒｙｌ  Ｂｌｕｅ  ＧＳＬ−ＥＤ）３％ｏｗｆ
・硝酸ナトリウム                                        ２５ｇ／ｌ
・酢酸                                                    １ｇ／ｌ
・膨潤剤                                                ４０ｇ／ｌ
浴比１：２０
得られた染色物を下記の還元浴中で洗浄した。
（還元洗浄条件）
還元浴；ハイドロサルファイト１ｇ／ｌ、炭酸ナトリウム１ｇ／ｌ
浴比；１：２０
温度×時間；９０℃×２０分間
【００４８】
次いで、乾燥機にて１２０℃で乾燥した後、１６０℃で３０秒間の熱処理を行って、染色布を得た。
得られた伸縮性難燃織物において、織物密度が経６８本／２．５４ｃｍ、緯６４本／２．５４ｃｍ、非難燃性繊維の重量割合は重量％、限界酸素指数は２９．０、緯伸長率は１０．０％と良好な伸縮性が得られ、伸長回復率は８５％であった。また、抗ピリング性と吸水性にも優れていた。評価結果を表１に示す。
【００４９】
次いで、該伸縮性難燃織物を用いて作業服を得たところ、伸縮性と難燃性に優れるものであった。
さらに、５０Ｎで１回／秒で１０００回引張り、伸長回復率を測定したところ８０％であった。
【００５０】
［実施例２］
紡績糸として、紡績工程において、単繊維繊度１．７ｄｔｅｘ、カット長（繊維長）５１ｍｍ、ＬＯＩが２６であるポリメタフェニレンイソフタルアミド繊維（帝人株式会社製「コーネックスネオ」（商品名））からなる短繊維と、単繊維繊度１．７ｄｔｅｘ、カット長（繊維長）５１ｍｍ、ＬＯＩが２５であるポリパラフェニレンテレフタラミド（ＰＰＴＡ）繊維（帝人株式会社製「トワロン」（商品名））からなる短繊維と、単繊維繊度３．３ｄｔｅｘ、カット長（繊維長）３８ｍｍである導電繊維（三菱ケミカル製「コアブリットＥＴ１０」（商品名）と、単繊維繊度１．７ｄｔｅｘ、カット長（繊維長）５１ｍｍ、ＬＯＩが２１であるポリエチレンテレフタレート繊維（帝人株式会社製）からなる短繊維とを、この順に８４：５：２：９の重量割合で混紡し、撚数２０．８７Ｔ／２．５４ｃｍ（撚係数＝３．３）、英式綿番手で４０番単糸を得た。これ以外は実施例１と同様にした。評価結果を表１に示す。
【００５１】
［実施例３］
実施例１において、複合繊維として、固有粘度が互いに異なる２種類のポリトリメチレンテレフタレートを偏心芯鞘型に貼り合せた総繊度８４ｄｔｅｘ／２４フィラメント、伸度４１％、沸水収縮率４２．０％のマルチフィラメント（長繊維）を用いること以外は実施例１と同様にした。評価結果を表１に示す。
【００５２】
［実施例４］
実施例１と同じ複合糸Ｂだけを用いて、２０ゲージの１口編機を用いて編成し、実施例１と同様にした。評価結果を表１に示す。
【００５３】
【表１】
2022003176.tif 000002
【００５４】
［比較例１］
実施例１において、複合糸Ｂは使用せず、経糸および緯糸に難燃合撚糸Ａを１００％配して織り成したこと以外は、実施例１と同様にした。評価結果を表２に示す。
【００５５】
［比較例２］
実施例１において、複合繊維として、固有粘度が互いに異なる２種類のポリトリメチレンテレフタレートを偏心芯鞘型に貼り合せた総繊度１６５ｄｔｅｘ／２４フィラメント、伸度４１％、沸水収縮率４２．０％のマルチフィラメント（長繊維）を用いること以外は実施例１と同様にした。評価結果を表２に示す。
【００５６】
［比較例３］
比較例２で得られた複合糸を１００％用いて、２０ゲージの１口編機を用いて編成し、実施例と同様にした。評価結果を表２に示す。
【００５７】
［比較例４］
実施例１において、単繊維繊度１．７ｄｔｅｘ、カット長（繊維長）５１ｍｍ、ＬＯＩが３２であるポリメタフェニレンイソフタルアミド繊維（帝人株式会社製「コーネックス」（商品名）に変更した以外は、実施例と同様にした。評価結果を表２に示す。
【００５８】
［比較例５］
実施例１において、複合糸Ｂは使用せずに、ポリウレタンフィラメントを使用した。それ以外は、実施例１と同様にした。評価結果を表２に示す。
【００５９】
【表２】
2022003176.tif 000003
【産業上の利用可能性】
【００６０】
本発明によれば、伸縮性と難燃性だけでなく抗ピリング性にも優れ、好ましくは吸水性と高荷重下での伸長回復率にも優れた伸縮性難燃布帛および繊維製品が提供され、その工業的価値は極めて大である。